(57)【要約】【課題】液状内容物が充填される包装袋において、プラスチック成形物を付設することなく、注ぎ性を付与した自立包装袋を提供することが課題である。【解決手段】液状内容物を充填する自立包装袋において、少なくとも注出部を含む、袋を構成する積層体の一部に発泡ポリオレフィン層を使用したことを特徴とする注ぎ性を付与した自立包装袋。さらには製袋時の罫線付けにより注出部に開口状態を保持するための山折り構造を施されている注ぎ性を付与した自立包装袋。【選択図】図１
2010105715.tif 000002
【特許請求の範囲】
【請求項１】
液状内容物を充填する自立包装袋において、少なくとも注出部を含む、袋を構成する積層体の一部に発泡ポリオレフィン層を使用したことを特徴とする注ぎ性を付与した自立包装袋。
【請求項２】
製袋時の罫線付けにより注出部に開口状態を保持するための山折り構造を施されていることを特徴とする請求項１に記載の注ぎ性を付与した自立包装袋。
【請求項３】
発泡ポリオレフィン層の発泡倍率が１．２倍以上、２倍未満であることを特徴とする請求項１または２に記載の注ぎ性を付与した自立包装袋。
【請求項４】
袋を構成する積層体が少なくとも発泡ポリオレフィン層とそれに接着剤を介してラミネートされた印刷基材層を含み、該ラミネート強度が５．０Ｎ/１５ｍｍ以上（ＪＩＳ  Ｋ６８５４準拠、剥離速度３００ｍｍ/分、剥離角度９０度（Ｔ型））である事を特徴とする請求項１から３のいずれか１項に記載の注ぎ性を付与した自立包装袋。
【請求項５】
袋を構成する積層体が少なくとも発泡ポリオレフィン層と非発泡のポリオレフィン層からなる熱溶着層を含むことを特徴とする請求項１から４のいずれか１項に記載の注ぎ性を付与した自立包装袋。
【発明の詳細な説明】
【技術分野】
【０００１】
本発明は、液状内容物が充填された包装袋に関する。更に詳細には、シャンプー、リンス、ボディーソープ、液体洗剤、柔軟剤、液体芳香剤、消臭剤、漂白剤などの低粘度のトイレタリー製品の充填に好適な自立包装袋（スタンディングパウチ）に関する。
【背景技術】
【０００２】
近年、シャンプー・リンスなどの詰め替え容器に代表される自立包装袋（スタンディングパウチ）は、様々な機能が付与されている為、形状や構成が複雑化している。とりわけ内容物を簡単に素早く詰め替えるという市場要望は高く、注出口付近にプラスチック成形物を熱溶着し内部空洞を確保したり、真空成形により注出口付近にエンボス加工と呼ばれる凹凸を設けたり、注ぎ口自身をプラスチック成形物にしたりなどの様々な方法が実施されている。しかし、求められる要求が高くなるにつれて製袋時の工程が多く複雑になり、製造コストも高くなることは避けられなかった。更には、プラスチック成形物溶着の際にピンホールが発生したり、エンボス加工成形時にピンホールが発生したりするなど、ピンホール部分からの内容物漏れも報告されている。
【０００３】
自立包装袋で上記のような付加的な手法を用いないで液状内容物を簡単に素早く詰め替えようとした場合の障害としては、包装袋上部をカットして開口した注出部の断面積が注出作業中に元に戻って小さくなってしまい大量の注出が継続できないことが挙げられる。
【０００４】
このように、力を加えて変化させた状態が元に戻るのが不都合である場合に、放置しても形状を保持する性質をデッドホールド性と称し、カップラーメンの蓋材を初めとして、容器の開口を保持したい用途で利用されている性質である。
【０００５】
包装材料で、デッドホールド性を必要とする場合、アルミニウム箔を有する積層包装材料を用いて密封包装するのが一般的であった。アルミニウム箔を有する積層包装材料は、デッドホールド性が優れ、しかもガスバリア性が優れるが、使用後の焼却処理で残渣が発生する問題、あるいは金属探知機による異物検査が出来ない等の問題があった。
【０００６】
これに対して、耐熱性のある合成樹脂フィルムを主構成材とし、袋上部にデッドホールド性を有する紙材を使用して構成した自立性袋が電子レンジ用調理袋として提案されている（特許文献１）。加熱調理に際して、調理袋の上端部を折曲げさえすれば、袋上部の前後壁部の少なくとも一方に配された紙材のデッドホールド性により、折曲げ部に折り癖が付いて、簡易封緘状態に保持される。
【０００７】
包装袋の開口部の形状保持に紙材のデッドホールド性を利用する方法は、紙の吸湿性と寸法安定性に劣ることが欠点であった。
【０００８】
アルミ箔や紙を使用しないでデッドホールド性を発現させる方法として、合成樹脂の材料または製造方法の視点からの提案もある。
【０００９】
たとえば、延伸と直角方向での変形戻り力が小さいことによるデッドホールド性を利用して、プラスチックの一軸延伸フィルムからなる形状保持層と、形状保持層の下面側に配置され容器本体に熱シールされるヒートシール層とで構成するようにしたことを特徴とする蓋材がある（特許文献２）。
【００１０】
また、樹脂種類およびそれらの組み合わせで実現されたデッドホールド性を利用する提
案としては、ブチレンテレフタレートを主たる構成単位とする樹脂シートからなるカップ型食品包装シートの提案もある（特許文献３）。
【００１１】
これらの従来技術においては、デッドホールド性に方向性があること、用いる樹脂が限定される結果ヒートシール等の加工工程への適性がない場合が多いこと等の問題があり、液体内容物を充填する自立容器に応用するのは困難な場合があった。
【００１２】
また、発泡ポリオレフィンを包装袋に使用する例として、特許文献４には、フィルム表面に独立した空気室を多数備える袋の記載があるが、緩衝性、耐衝撃性の為に使用されており、本発明とは異なる。
【特許文献１】特開平７−２９１３６６号公報
【特許文献２】特開２０００−１０３４７０号公報
【特許文献３】特開２００３−２６７４２９号公報
【特許文献４】特開平６−３２９１６１号公報
【発明の開示】
【発明が解決しようとする課題】
【００１３】
本発明は従来技術の問題を解決するためになされたものであり、液状内容物が充填される包装袋において、プラスチック成形物を付設することなく、注ぎ性を付与した自立包装袋を提供する事を課題としている。
【課題を解決するための手段】
【００１４】
本発明は上記課題を解決するために成されたものであり、請求項１の発明は、液状内容物を充填する自立包装袋において、少なくとも注出部を含む、袋を構成する積層体の一部に発泡ポリオレフィン層を使用したことを特徴とする注ぎ性を付与した自立包装袋である。積層構成の一部に発泡ポリオレフィンを使用する事で、特別なプラスチック成形物を溶着させる事無く、注出時に発泡ポリオレフィンのデッドホールド性を活かした注ぎ性を付与している。
【００１５】
請求項２の発明は、製袋時の罫線付けにより注出部に開口状態を保持するための山折り構造を施されていることを特徴とする請求項１に記載の注ぎ性を付与した自立包装袋である。注ぎ性を付与する為に、注出時に使用者自身が山折り構造を施すことを省略できるように製袋時に罫線付けにより注ぎ部に山折り構造を施すことで包装袋のデッドホールド性を利用している。
【００１６】
請求項３の発明は、発泡ポリオレフィン層の発泡倍率が１．２倍以上、２倍未満であることを特徴とする請求項１または２に記載の注ぎ性を付与した自立包装袋である。
【００１７】
請求項４の発明は、袋を構成する積層体が少なくとも発泡ポリオレフィン層とそれに接着剤を介してラミネートされた印刷基材層を含み、該ラミネート強度が５．０Ｎ/１５ｍｍ以上（ＪＩＳ  Ｋ６８５４準拠、剥離速度３００ｍｍ/分、剥離角度９０度（Ｔ型））である事を特徴とする請求項１から３のいずれか１項に記載の注ぎ性を付与した自立包装袋である。
【００１８】
請求項５の発明は、袋を構成する積層体が少なくとも発泡ポリオレフィン層と非発泡のポリオレフィン層からなる熱溶着層を含むことを特徴とする請求項１から４のいずれか１項に記載の注ぎ性を付与した自立包装袋である。
【発明の効果】
【００１９】
発泡ポリオレフィン層の気泡（ボイド）の存在により、包装袋を罫線で折り曲げるなど
のくせをつける行為で変形が入りやすく、その後の自然の戻りが小さいデッドホール性を有するため、成型物の溶着や積層体のエンボスなどの凹凸加工を付与せずにスムーズに内容物を注出することができる。更には、エンボス成形を実施した場合においても、その成形性、及び成形保持性は高く、従来のエンボスよりも大きな効果が得られる。
【００２０】
プラスチック成形物を溶着していないため、成形物起因の不具合は発生しない。アルミ箔を使用していないため、焼却時の残渣の問題もなく廃棄可能であり、金属探知機による密封後の異物検査も可能である。製袋時の工程数も従来の包装袋と変わらず、成形物を使用しない為大幅なコストアップも発生しない。
【００２１】
請求項２の発明に係る注ぎ性を付与した自立包装袋では、製袋形状の工夫により、包装袋の開封前に使用者が山折りなどの癖つけをしてから注出作業を実施するのが最も簡便な方法ではあるが、従来の包装袋にはみられない作業であることから、製袋時にあらかじめ山折り罫線を施す事によってこの作業を省略することが出来る。
【００２２】
請求項３の発明に係る注ぎ性を付与した自立包装袋では、１．２倍以上で２倍未満の低い発泡倍率のポリオレフィンを使用する事で、安定的なラミネーションが可能になり、接着剤硬化後のラミネート強度を落とすことなく注ぎ性を付与した自立包装袋が提供可能となった。これにより、発泡ポリオリフィン層と印刷基材層のラミネート強度を請求項４の範囲にすることが出来、包装材料として適切な強度を確保することが出来る。
【００２３】
請求項５の発明に係る注ぎ性を付与した自立包装袋では、単層の発泡ポリオレフィンを熱溶着層に使用した場合、ヒートシール強度が弱くなり、落下衝撃によって内容物の漏れが発生する危険性があるため、２層以上の多層構造とすることでこの危険を防止出来る。３層構造の中間層にのみ発泡ポリオレフィンを使用することが望ましい。また、熱溶着層が２層構造となる場合、印刷基材とのラミネート側に発泡ポリオレフィン層をもってくるのが望ましい。
【発明を実施するための最良の形態】
【００２４】
以下に本発明を実施するための最良の形態の一例について具体的に説明する。
【００２５】
図１は本発明の注ぎ性を付与した自立包装袋の一例の正面図である。
袋を構成する積層体の一部に発泡ポリオレフィン層を使用した積層体を用いて周知の方法により製袋された自立包装袋の、サイドシール部（１）、底シール部（２）、注出口シール部（３）、トップシール部（４）、開封時の切り取り線（５）、山折り罫線部（６）を示しており、トップシール部は内容物充填後にシールされている。
【００２６】
図２は本発明の注ぎ性を付与した自立包装袋を構成する積層体の一例の断面図を示している。
【００２７】
印刷基材層（７）は、延伸ポリエチレンテレフタレート（ＰＥＴ）フィルム、延伸ポリプロピレン（ＯＰＰ）フィルム、延伸ナイロン（ＯＮｙ）フィルムなど延伸フィルム、またはアルミナ、シリカなどで透明蒸着された延伸フィルムであれば各社から上市されているものが使用可能であり、絵柄の印刷はグラビア印刷等の周知の方法で通常フィルムの容器内面側に行われる。
【００２８】
印刷基材層フィルムの厚みに関しては特に制限はないが、ＰＥＴフィルムであれば３０μｍ以下、ＯＰＰフィルムであれば２０μｍ〜４０μｍ程度、ＯＮｙフィルムであれば１０μｍ〜３０μｍ程度が適当である。
【００２９】
耐ピンホール層（８）は、延伸ナイロンフィルム、印刷基材と共押し出しされたバリアナイロンフィルム、ＰＥＴフィルム、透明蒸着されたフィルムなどあり、印刷基材層に用いたフィルムも使用可能である。厚みに関しては特に制限はなく、汎用的な厚みが望ましい。当該層に発泡ポリオレフィンを用いても問題はない。
【００３０】
熱溶着層（９）は、発泡ポリオレフィン層と積層された未延伸ポリオレフィンフィルムであれば使用でき、未延伸ポリオレフィンフィルムとしては低密度ポリエチレン（ＬＤＰＥ）フィルム、直鎖状低密度ポリエチレン（ＬＬＤＰＥ）フィルム、中密度ポリエチレン（ＭＤＰＥ）フィルム、ポリプロピレン（ＰＰ）フィルムなどが使用可能である。
【００３１】
望ましくは発泡ポリオレフィン層と非発泡ポリオレフィン層の多層構造であり、このとき使用している各層のポリオレフィンは同様の種類が望ましい。更には、内容物に接液する側の層に、発泡ポリオレフィンを用いない事が、なおさら好適である。
【００３２】
接着剤層（１０）は、ドライラミネーションに用いられる１液、あるいは２液硬化型ウレタン系接着剤ならどれも使用可能であり、乾燥時の塗布量は２ｇ／ｍ2〜５ｇ／ｍ2程度が接着強度の観点から望ましい。
【実施例】
【００３３】
＜実施例１＞
以下の層構成の積層体を用いて図１に示すような幅１４０ｍｍ×高さ２２０ｍｍ×底テープ折込幅４０ｍｍの自立包装袋を試作した。
自立包装袋を構成する積層体の層構成（袋外面から）
＜印刷済の透明蒸着ＰＥＴ１２μ／接着剤／延伸ナイロン１５μ／接着剤／熱溶着層１４０μ＞
印刷基材：透明蒸着ＰＥＴ１２μ：凸版印刷（株）、ＧＬ−ＡＲＨ
耐ピンホール層：延伸ナイロン１５μ：ユニチカ（株）、ＯＮＭＢ−ＲＴ、片面易接着処理、片面コロナ処理
熱溶着層：日生化学（株）、開発品、［発泡ポリエチレン１００μ/ＬＬＤＰＥ４０μ］１４０μ、２層共押し出しフィルム、発泡倍率１．３倍
接着剤：三井化学ポリウレタン（株）、Ａ−５２５／Ａ−５２、ドライ塗布量３ｇ/ｍ2
その他：山折り罫線あり（幅２ｍｍ×長さ３０ｍｍ）
＜比較例１＞
熱溶着層として、タマポリ（株）製のＭＺ−５６１、ｍ‐ＬＬＤＰＥ１４０μを用いた他は実施例１と同様にして自立包装袋を作成した。
＜比較例２＞
山折り罫線を施さなかった他は比較例１と同様にして自立包装袋を作成した。
＜比較例３＞
熱溶着層として（株）ＪＳＰ製の開発品で発泡ポリエチレン３００μの発泡倍率が２０倍のフィルムを用いた他は実施例１と同様にして自立包装袋を作成した。
【００３４】
上記の実施例および比較例の自立包装袋に水道水４００ｍｌを充填した後、トップシールを施して試作包装体を作成した。これらの包装袋および包装体を用いて以下の方法でラミネート強度試験および内容物注出試験を行った。その結果を表１に示す。
【００３５】
＜実験１＞
ラミネート強度試験：ＪＩＳ  Ｋ６８５４に準拠した方法で、剥離速度３００ｍｍ／分、剥離角度９０度（Ｔ型）の条件で自立包装袋を構成する積層体のＯＮｙ層と熱溶着層間のラミネート強度を測定した。
【００３６】
＜実験２＞
内容物注出試験：開封時の切り取り線を引き裂いた後、底部を持ち注出口から内容物を自由落下させ、すべて注出し終わるまでの時間を測定した。異なる３人にて注出試験を実施し、その平均時間を記載した。
【００３７】
【表１】
2010105715.tif 000003
ラミネート強度は熱溶着層の発泡ポリエチレンの発泡倍率が２０倍と高い比較例３の場合を除いてはほぼ同じ結果となっているが、注出試験での注ぎ出しに要する時間は山折り罫線を施さなかった比較例２では実施例１に比べて２倍以上かかる結果となった。なお、比較例３の注出試験はラミネート強度が極端に弱く注出口が正常に開いていないため実施しなかった。
【００３８】
この結果から、本発明の注ぎ性を付与した自立包装袋は内容物の抽出が早く安定に行えることが確認された。
【図面の簡単な説明】
【００３９】
【図１】本発明の注ぎ性を付与した自立包装袋の一例の正面図
【図２】本発明の注ぎ性を付与した自立包装袋を構成する積層体の一例の断面図
【符号の説明】
【００４０】
１…サイドシール部
２…底シール部
３…注出口シール部
４…トップシール部
５…開封時の切り取り線（注出部）
６…山折り罫線部
７…印刷基材層
８…耐ピンホール層
９…熱溶着層
１０…接着剤層
１１…発泡ポリオレフィン層
１２…ポリオレフィン層
【図１】
2010105715.tif 000004
【図２】
2010105715.tif 000005